(57)【特許請求の範囲】
【請求項１】
表面に、Ｚｒ化合物および板状シリカを含むＳｉ化合物を含有する無機被膜をそなえる電磁鋼板であって、
該無機被膜の全固形分質量に対する、Ｚｒ化合物の割合がＺｒＯ2換算で１５〜７５質量％、板状シリカを含むＳｉ化合物の割合がＳｉＯ2換算で２５〜８５質量％であることを特徴とする無機質絶縁被膜付き電磁鋼板。
【請求項２】
表面に、Ｚｒ化合物、Ｂ化合物および板状シリカを含むＳｉ化合物を含有する無機被膜をそなえる電磁鋼板であって、
該無機被膜の全固形分質量に対する、Ｚｒ化合物の割合がＺｒＯ2換算で１０〜７４．９質量％、Ｂ化合物の割合がＢ2Ｏ3換算で０．１〜５質量％、板状シリカを含むＳｉ化合物の割合がＳｉＯ2換算で２５〜８５質量％であることを特徴とする無機質絶縁被膜付き電磁鋼板。
【請求項３】
前記板状シリカの平均粒子径が１０〜６００ｎｍであることを特徴とする請求項１または２に記載の無機質絶縁被膜付き電磁鋼板。
【請求項４】
前記板状シリカのアスペクト比（長さ／厚み比）が２〜４００であることを特徴とする請求項１ないし３のいずれかに記載の無機質絶縁被膜付き電磁鋼板。
【請求項５】
前記無機被膜中に、さらに硝酸化合物（ＮＯ3換算）、シランカップリング剤（固形分換算)およびリン化合物（Ｐ2Ｏ5換算）のうちから選んだ一種または二種以上を、乾燥被膜中における比率で３０質量％以下で含有することを特徴とする請求項１ないし４のいずれかに記載の無機質絶縁被膜付き電磁鋼板。
【発明の詳細な説明】
【技術分野】
【０００１】
本発明は、クロム化合物の含有なしでも耐食性および耐水性の劣化がなく、また耐粉吹き性、耐疵付き性、耐スティッキング性、Ｔｉｇ溶接性および打抜性に優れ、しかも歪取り焼鈍後の被膜外観の均一性にも優れた無機質絶縁被膜付き電磁鋼板に関するものである。
【背景技術】
【０００２】
モータや変圧器等に使用される電磁鋼板の絶縁被膜には、層間抵抗だけでなく、加工成形時の利便さおよび保管、使用時の安定性など種々の特性が要求される。電磁鋼板は多様な用途に使用されるため、その用途に応じて種々の絶縁被膜の開発が行われている。電磁鋼板に打抜加工、せん断加工、曲げ加工などを施すと残留歪みにより磁気特性が劣化するが、劣化した磁気特性を回復させるために７５０〜８５０℃程度の温度で歪取り焼純を行う場合が多い。この場合には絶縁被膜が歪取り焼鈍に耐え得るものでなければならない。
【０００３】
電磁鋼板の絶縁被膜は、大別して
(1) 溶接性、耐熱性を重視し、歪取り焼鈍に耐える無機被膜、
(2) 打抜性、溶接性の両立を目指し歪取り焼鈍に耐える樹脂含有の無機被膜（半有機被膜ともいう）、
(3) 特殊用途で歪取り焼鈍不可の有機被膜
の３種類に分類される。
【０００４】
上記した３種類の絶縁被膜のうち、(1)のタイプの無機被膜としては、特許文献１に、 クロム酸塩、重クロム酸塩、リン酸塩、縮合リン酸塩、二酸化ケイ素（シリカ）およびケイ酸塩のうち、単独もしくは２種以上の組み合わせから構成される絶縁被膜が提案されている。
かかる無機被膜は、打抜性には若干の問題があるものの、絶縁性、溶接性および耐熱性に優れていることから、特に耐テンションパッド性が求められる用途に好適に用いられている。
【０００５】
上述したとおり、従来の無機被膜は、クロム化合物を含有しているため、その使用時にＣｒが溶出して環境を害するおそれがある。そのため、昨今の環境意識の高まりに伴って、電磁鋼板の分野においてもクロム化合物を含まない絶縁被膜を有する製品が需要家等から望まれていた。
しかしながら、被膜中のクロム化合物は、被膜の耐食性および耐水性に有効に寄与するため、クロム化合物を削除した場合にはこれらの特性の劣化が懸念される。
【先行技術文献】
【特許文献】
【０００６】
【特許文献１】特開2002−294464号公報
【発明の概要】
【発明が解決しようとする課題】
【０００７】
本発明は、上記の現状に鑑み開発されたもので、クロム化合物を含有せず、従って環境の劣化を伴わずに、耐食性および耐水性の劣化を防止し、また耐粉吹き性、耐疵付き性、耐スティッキング性、Ｔｉｇ溶接性および打抜性に優れ、さらには歪取り焼鈍後の被膜外観の均一性にも優れた無機質絶縁被膜付き電磁鋼板を提案することを目的とする。
【課題を解決するための手段】
【０００８】
さて、本発明は、上記の目的を達成するために、無機質被膜の成分について綿密な検討を行った。
その結果、Ｚｒ化合物と、Ｓｉ化合物とくに板状シリカを含むＳｉ化合物、さらにはＢ化合物とを、適正な割合で複合含有させることにより、所期した目的が有利に達成されることの知見を得た。
本発明は、上記の知見に立脚するものである。
【０００９】
すなわち、本発明の要旨構成は次のとおりである。
１．表面に、Ｚｒ化合物および板状シリカを含むＳｉ化合物を含有する無機被膜をそなえる電磁鋼板であって、
該無機被膜の全固形分質量に対する、Ｚｒ化合物の割合がＺｒＯ2換算で１５〜７５質量％、板状シリカを含むＳｉ化合物の割合がＳｉＯ2換算で２５〜８５質量％であることを特徴とする無機質絶縁被膜付き電磁鋼板。
【００１０】
２．表面に、Ｚｒ化合物、Ｂ化合物および板状シリカを含むＳｉ化合物を含有する無機被膜をそなえる電磁鋼板であって、
該無機被膜の全固形分質量に対する、Ｚｒ化合物の割合がＺｒＯ2換算で１０〜７４．９質量％、Ｂ化合物の割合がＢ2Ｏ3換算で０．１〜５質量％、板状シリカを含むＳｉ化合物の割合がＳｉＯ2換算で２５〜８５質量％であることを特徴とする無機質絶縁被膜付き電磁鋼板。
【００１１】
３．前記板状シリカの平均粒子径が１０〜６００ｎｍであることを特徴とする前記１または２に記載の無機質絶縁被膜付き電磁鋼板。
【００１２】
４．前記板状シリカのアスペクト比（長さ／厚み比）が２〜４００であることを特徴とする前記１ないし３のいずれかに記載の無機質絶縁被膜付き電磁鋼板。
【００１３】
５．前記無機被膜中に、さらに硝酸化合物（ＮＯ3換算）、シランカップリング剤（固形分換算)およびリン化合物（Ｐ2Ｏ5換算）のうちから選んだ一種または二種以上を、乾燥被膜中における比率で３０質量％以下で含有することを特徴とする前記１ないし４のいずれかに記載の無機質絶縁被膜付き電磁鋼板。
【発明の効果】
【００１４】
本発明によれば、耐粉吹き性、耐疵付き性、耐スティッキング性、Ｔｉｇ溶接性および打抜性に優れるのはいうまでもなく、クロム化合物を含有していなくても耐水性や耐食性の劣化がなく、しかも歪取り焼鈍後の被膜外観の均一性にも優れた無機質絶縁被膜付き電磁鋼板を得ることができる。
【発明を実施するための形態】
【００１５】
以下、本発明を具体的に説明する。
まず、本発明において、被膜の必須成分であるＺｒ化合物および板状シリカを含むＳｉ化合物、さらにはＢ化合物の配合割合を前記の範囲に限定した理由について説明する。
なお、これらの成分の質量％は、絶縁被膜の全固形分質量に対する割合である。ここに、全固形分質量とは、電磁鋼板表面に形成した被膜の乾燥後の付着量であり、アルカリ剥離による被膜除去後の重量減少から測定することができる。
【００１６】
Ｚｒ化合物：ＺｒＯ2換算で１５〜７５質量％
Ｚｒ化合物は、酸素との結合力が強く、Ｆｅ表面の酸化物、水酸化物などと強固に結合することができる。また、Ｚｒ化合物は３つ以上の結合手を持つため、Ｚｒ同士、もしくは他の無機化合物とネットワークを形成することでクロムを使用することなく強靭な被膜を形成することができる。しかしながら、乾燥被膜中の全固形分質量に対する割合が、ＺｒＯ2換算で１５質量％に満たないと密着性が劣化し、耐食性、耐粉吹き性、耐疵付き性、打抜性が劣化するだけでなく、Ｓｉ化合物に起因した焼鈍後外観の劣化を招く。一方、７５質量％を超えると耐食性および耐粉吹き性が劣化し、また歪取り焼鈍板での耐キズ性も劣化する。それ故、Ｚｒ化合物はＺｒＯ2換算で１５〜７５質量％の範囲に限定した。
【００１７】
かようなＺｒ化合物としては、例えば、酢酸ジルコニウム、プロピオン酸ジルコニウム、オキシ塩化ジルコニウム、硝酸ジルコニウム、炭酸ジルコニウムアンモニウム、炭酸ジルコニウムカリウム、ヒドロキシ塩化ジルコニウム、硫酸ジルコニウム、リン酸ジルコニウム、リン酸ナトリウムジルコニウム、六フッ化ジルコニウムカリウム、テトラノルマルプロポキシジルコニウム、テトラノルマルブトキシジルコニウム、ジルコニウムテトラアセチルアセトネート、ジルコニウムトリブトキシアセチルアセトネート、ジルコニウムトリブトキシステアレート等が挙げられる。これらは、単独添加は勿論のこと、２種以上複合して用いることもできる。
【００１８】
板状シリカを含むＳｉ化合物：ＳｉＯ2換算で２５〜８５質量％
本発明の板状シリカは、葉状シリカや鱗片状シリカとも呼ばれるもので、ＳｉＯ2の薄層が多数積層された層状珪酸構造を有している。そして、かかる板状シリカとしては、非結晶性または微結晶性を有するものが好ましい。かような板状シリカは、一般的なシリカ粒子たとえばコロイダルシリカ等と比較して、層状の形態をとるために腐食物質透過抑制性に優れ、さらに水酸基が多いために密着性に優れ、かつ軟質であることから滑り性に優れる。このため、耐食性や打抜性の向上により効果的である。
板状シリカは、薄層の一次粒子が積層した凝集粒子を作製し、この凝集粒子を粉砕することによって得ることができる。
ここに、板状シリカの平均粒子径は１０〜６００ｎｍ程度とすることが好ましい。より好ましくは１００〜４５０ｎｍの範囲である。また、かかる板状シリカのアスペクト比（長さ／厚み比）は２〜４００程度とすることが好ましい。より好ましくは１０〜１００の範囲である。
【００１９】
上記した板状シリカを含むＳｉ化合物は、Ｚｒ化合物を単独で添加した場合の問題の解決に有用である。すなわち、Ｚｒ化合物を単独で用いた場合には耐食性や耐粉吹き性が劣化し、歪取り焼鈍板での耐キズ性も著しく劣化する傾向が見られたが、かようなＳｉ化合物を適量配合することによって、耐粉吹き性や耐キズ性を大幅に改善することができる。
ここに、かかるＳｉ化合物の含有量が、乾燥被膜の全固形分質量に対するＳｉＯ2換算値で２５質量％に満たないと十分な耐食性が得られず、一方８５質量％を超えるとＳｉ化合物が軟質なため耐粉吹き性、耐疵付き性、打抜性が劣化し、また歪取り焼鈍板での耐疵付き性も劣化するので、Ｓｉ化合物は２５〜８５質量％の範囲に限定した。
【００２０】
板状シリカ以外のＳｉ化合物としては、コロイダルシリカ、フュームドシリカ、アルコキシシランおよびシロキサン等が挙げることができ、これらは耐食性や歪取り焼鈍後の密着性の向上に寄与する。
上記した板状シリカのＳｉ化合物全体における配合割合が５０質量％に満たないと、本発明で目指したほど良好な耐食性および打抜性が得られないので、板状シリカの配合割合は５０質量％以上とすることが好ましい。勿論、Ｓｉ化合物が全て板状シリカであってもよい。特に好適な範囲は５０〜１００質量％の範囲である。
【００２１】
また、本発明では、上記したＺｒ化合物や板状シリカを含むＳｉ化合物の他に、無機成分として、さらにＢ化合物を含有させることもできる。
Ｂ化合物：Ｂ2Ｏ3換算で０．１〜５質量％
Ｂ化合物は、Ｚｒ化合物を単独で添加した場合の問題の解決に顕著な効果を示す。すなわち、Ｚｒ化合物を単独で添加した場合には耐食性や耐粉吹き性が劣化し、また歪取り焼鈍板での耐疵付き性が著しく劣化する傾向が見られた。この理由は、Ｚｒ化合物単独では、焼付けた際の体積収縮が大きいために被膜割れが生じやすく、部分的に素地が露出する箇所が発生するためと考えられる。
これに対し、Ｂ化合物をＺｒ化合物に適量配合することにより、Ｚｒ単独の場合に発生していた被膜割れが効果的に緩和され、耐粉吹き性を著しく改善することができる。Ｚｒ化合物とＳｉ化合物を併用した場合にも同様なＢ化合物の効果が認められる。
ここに、Ｂ化合物の乾燥被膜中における比率がＢ2Ｏ3換算で０．１質量％以上であればその添加効果を有し、一方５質量％以下であれば被膜中の未反応物が残存することがなく、歪取り焼鈍後に被膜同士が融着する不具合（スティッキング）が発生しないので、Ｂ化合物はＢ2Ｏ3換算で０．１〜５質量％の範囲とすることが好ましい。
【００２２】
かようなＢ化合物としては、ホウ酸、オルトホウ酸、メタホウ酸、四ホウ酸、メタホウ酸ナトリウム、四ホウ酸ナトリウム等が挙げられ、これらを単独または複合して使用することができる。しかしながら、これらに限定されるものではなく、例えば、水に溶けてホウ酸イオンを生じさせるような化合物でもよく、またホウ酸イオンは直線型や環状に重合していてもよい。
【００２３】
なお、かようなＢ化合物を含有させる場合には、Ｚｒ化合物に代えて含有させる。従って、Ｂ化合物を含有させる場合におけるＺｒ化合物の適正含有量は、１０〜７４．９質量％となる。
【００２４】
また、本発明では、上記したＺｒ化合物や板状シリカを含むＳｉ化合物、さらにはＢ化合物の他に、以下に述べる硝酸化合物、シランカップリング剤およびリン化合物のうちから選んだ一種または二種以上を合計で、乾燥被膜中における比率で３０質量％以下で含有させることもできる。なお、硝酸化合物、シランカップリング剤およびリン化合物の乾燥被膜中における比率は、それぞれＮＯ3換算（硝酸化合物）、固形分換算（シランカップリング剤）およびＰ2Ｏ5換算（リン化合物）で示したものである。
かような硝酸化合物、シランカップリング剤およびリン化合物は、耐食性および耐キズ性の改善に有効に寄与するが、乾燥被膜中における比率が３０質量％以下であると、未反応物が被膜中に残存することがなく耐水性を低下させないので、含有量は３０質量％以下とすることが好ましい。なお、これらの成分の効果を十分に発揮させるには、乾燥被膜中における比率で１質量％以上含有させることが好ましい。
【００２５】
本発明において、硝酸化合物としては、以下に示すような硝酸系および亜硝酸系が有利に適合する。
・硝酸系
硝酸（ＨＮＯ3）、硝酸カリウム（ＫＮＯ3）、硝酸ナトリウム（ＮａＮＯ3）、硝酸アンモニウム（ＮＨ4ＮＯ3）、硝酸カルシウム（Ｃａ(ＮＯ3)2）、硝酸銀（ＡｇＮＯ3）、硝酸鉄(II)（Ｆｅ(ＮＯ3)2）、硝酸鉄(III)（Ｆｅ(ＮＯ3)3）、硝酸銅(II)（Ｃｕ(ＮＯ3)2）、硝酸バリウム（Ｂａ(ＮＯ3)2）、硝酸アルミニウム（Ａｌ(ＮＯ3)3）、硝酸マグネシウム（Ｍｇ(ＮＯ3)2）、硝酸亜鉛（Ｚｎ(ＮＯ3)2）、硝酸ニッケル(II)（Ｎｉ(ＮＯ3)2）、硝酸ジルコニウム（ＺｒＯ(ＮＯ3)2）。
・亜硝酸系
亜硝酸（ＨＮＯ2）、亜硝酸カリウム、亜硝酸カルシウム、亜硝酸銀、亜硝酸ナトリウム、亜硝酸バリウム、亜硝酸エチル、亜硝酸イソアミル、亜硝酸イソブチル、亜硝酸イソプロピル、亜硝酸−ｔ−ブチル、亜硝酸−ｎ−ブチル、亜硝酸−ｎ−プロピル。
【００２６】
また、シランカップリング剤としては、以下に示すものが有利に適合する。
・ビニル系
ビニルトリクロルシラン、ビニルトリメトキシシラン、ビニルトリエトキシシラン。
・エポキシ系
２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン。
・スチリル系
ｐ−スチリルトリメトキシシラン。
・メタクリロキシ系
３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン。
・アクリロキシ系
３−アクリロキシプロピルトリメトキシシラン。
・アミノ系
Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミンとその部分加水分解物、Ｎ−フェニル−３−アミノプロピルトリメトキシシラン、Ｎ−（ビニルベンジル）−２−アミノエチル−３−アミノプロピルトリメトキシシランの塩酸塩、特殊アミノシラン。
・ウレイド系
３−ウレイドプロピルトリエトキシシラン。
・クロロプロピル系
３−クロロプロピルトリメトキシシラン。
・メルカプト系
３−メルカプトプロピルメチルジメトキシシラン、３−メルカプトプロピルトリメトキシシラン。
・ポリスルフィド系
ビス（トリエトキシシリルプロピル）テトラスルフィド。
・イソシアネート系
３−イソシアネートプロピルトリエトキシシラン。
【００２７】
さらに、リン化合物としては、以下に示すようなリン酸およびリン酸塩が有利に適合する。
・リン酸
オルトリン酸、無水リン酸、直鎖状ポリリン酸、環状メタリン酸。
・リン酸塩
リン酸マグネシウム、リン酸アルミニウム、リン酸カルシウム、リン酸亜鉛、リン酸アンモニウム。
【００２８】
なお、本発明では、無機成分中に、不純物としてＨｆやＨｆＯ2、ＴｉＯ2、Ｆｅ2Ｏ3などが混入することがあるが、これらの不純物の総量が乾燥被膜中１質量％以下であれば、特に問題は生じない。
【００２９】
さらに、本発明では、上記した成分の他、通常用いられる添加剤や、その他の無機化合物や有機化合物の含有を妨げるものではない。
ここに、添加剤は、絶縁被膜の性能や均一性を一層向上させるために添加されるもので、界面活性剤や防錆剤、潤滑剤、酸化防止剤等が挙げられる。なお、かかる添加剤の配合量は、十分な被膜特性を維持する観点から、絶縁被膜の全固形分質量に対して１０質量％以下とすることが好ましい。
【００３０】
本発明において、素材である電磁鋼板としては、特に制限はなく、従来から公知のものいずれもが適合する。
すなわち、磁束密度の高いいわゆる軟鉄板（電気鉄板）やＳＰＣＣ等の一般冷間鋼板、また比抵抗を上げるためにＳｉやＡｌを含有させた無方向性電磁鋼板などいずれもが有利に適合する。
【００３１】
次に、絶縁被膜の形成方法について説明する。
本発明では、素材である電磁鋼板の前処理については特に規定しない。すなわち、未処理でもよいが、アルカリなどの脱脂処理、塩酸、硫酸、リン酸などの酸洗処理を施すことは有利である。
そして、この電磁鋼板の表面に、Ｚｒ化合物および板状シリカを含むＳｉ化合物、そしてＢ化合物、さらには硝酸化合物、シランカップリング剤およびリン化合物のうちから選んだ一種または二種以上や、必要に応じて添加剤等を、所定の割合で配合した処理液を塗布し、焼き付けることにより絶縁被膜を形成させる。絶縁被膜用処理液の塗布方法は、一般工業的に用いられるロールコーター、フローコーター、スプレー、ナイフコーター等種々の方法が適用可能である。また、焼き付け方法についても、通常実施されるような熱風式、赤外式、誘導加熱式等が可能である。焼付け温度も通常レベルであればよく、到達鋼板温度で１５０〜３５０℃程度であればよい。
【００３２】
本発明の絶縁被膜付き電磁鋼板は、歪取り焼鈍を施して、例えば、打抜き加工による歪みを除去することができる。好ましい歪取り焼鈍雰囲気としては、Ｎ2雰囲気、ＤＸガス 雰囲気などの鉄が酸化されにくい雰囲気が推奨される。ここで、露点を高く、例えばＤｐ：５〜６０℃程度に設定し、表面および切断端面を若干酸化させることで耐食性をさらに向上させることができる。また、好ましい歪取り焼鈍温度としては７００〜９００℃、より好ましくは７００〜８５０℃である。歪取り焼鈍温度の保持時間は長い方が好ましいが、２時間以上がより好ましい。
【００３３】
無機質絶縁被膜の付着量は特に限定しないが、片面当たり０．０５〜５ｇ／ｍ2程度とすることが好ましい。付着量、すなわち本発明の絶縁被膜の全固形分質量は、アルカリ剥離による被膜除去後の重量減少から測定することができる。また、付着量が少ない場合にはアルカリ剥離法によって付着量を測定した、付着量が既知の標準試料を用いて、蛍光Ｘ線分析によるＢまたはＳｉの検出強度と付着量の関係を被膜組成毎に求めておき、この検量線に基づきＢまたはＳｉの蛍光Ｘ線分析強度を被膜組成に応じた付着量に換算し求めることができる。付着量が０．０５ｇ／ｍ2 以上であれば、耐食性と共に絶縁性を満足することができ、一方５ｇ／ｍ2以下であれば 、密着性が向上するだけでなく、塗装焼付時にふくれが発生せず塗装性の低下を招くことがない。より好ましくは０．１〜３．０ｇ／ｍ2である。絶縁被膜は鋼板の両面にあることが好ましいが、目的によっては片面のみでも構わない。また、目的によっては片面のみ施し、他面は他の絶縁被膜としても構わない。
【実施例】
【００３４】
以下、本発明の効果を実施例に基づいて具体的に説明するが、本発明はこれら実施例に限定されるものではない。
実施例1
乾燥後の絶縁被膜の全固形分質量に対する割合が表１−１，表１−２に示す割合になるように、Ｚｒ化合物および板状シリカを含むＳｉ化合物、さらには硝酸化合物、シランカップリング剤、リン化合物や添加剤を、脱イオン水に添加し、処理液とした。なお、脱イオン水量に対する添加濃度は５０ｇ/ｌとした。
これらの各処理液を、板厚：０．５ｍｍの電磁鋼板「A230（JIS C 2552（2000））」から幅：１５０ｍｍ、長さ：３００ｍｍの大きさに切り出した試験片の表面にロールコーターで塗布し、熱風焼付け炉により表１−１，表１−２に示す焼付け温度（到達鋼板温度）で焼付けした後、常温に放冷して、両面に絶縁被膜を形成した。
【００３５】
かくして得られた無機質絶縁被膜付き電磁鋼板の耐食性、耐粉吹き性および打抜性について調べた結果を、表２に示す。
さらに、窒素雰囲気中にて７５０℃、２時間の歪取り焼鈍を行ったのちの耐疵付き性、耐スティッキング性、Ｔｉｇ溶接性、耐水性および歪取り焼鈍後の外観について調査を行い、得られた結果を表２に併記する。
また、Ｚｒ化合物の種類は表３に、Ｓｉ化合物の種類は表４に、リン化合物および硝酸化合物の種類は表５に、そしてシランカップリング剤の種類は表６に、それぞれ示したとおりである。
【００３６】
なお、各特性の評価方法は次のとおりである。
＜耐食性＞
供試材に対して湿潤試験（５０℃、相対湿度≧９８％）を行い、４８時間後の赤錆発生率を目視で観察し、面積率で評価した。なお、錆び発生面積率とは、目視による観察全面積に対する、錆び発生面積の合計の百分率である。
（判定基準）
◎：赤錆面積率 ２０％未満
○：赤錆面積率 ２０％以上、４０％未満
△：赤錆面積率 ４０％以上、６０％未満
×：赤錆面積率 ６０％以上
【００３７】
＜耐粉吹き性＞
試験条件：フェルト接触面幅２０ｍｍ×１０ｍｍ、荷重：０．４ＭＰａ（３．８ｋｇ/ ｃｍ2）、被膜表面を１５０回単純往復。試験後の擦り跡を目視観察し、被膜の剥離状態 および粉吹き状態を評価した。
（判定基準）
◎：ほとんど擦り跡が認められない
○：若干の擦り跡および若干の粉吹きが認められる程度
△：被膜の剥離が進行し擦り跡および粉吹きがはっきりわかる程度
×：地鉄が露出するほど剥離し粉塵が甚大
【００３８】
＜耐疵付き性＞
試験条件：焼鈍未実施サンプルおよびＮ2雰囲気中に７５０℃で２時間保持して焼鈍したサンプル表面を鋼板せん断エッジで引っかき、キズ、粉吹きの程度を目視にて判定した。
（判定基準）
◎：キズ、粉吹きの発生がほとんど認められない
○：若干の擦り跡および若干の粉吹きが認められる程度
△：擦り跡および粉吹きがはっきりわかる程度
×：地鉄が露出するほど剥離し粉塵が甚大
【００３９】
＜耐スティッキング性＞
５０ｍｍ角の供試材１０枚を重ねて荷重：２０ｋＰａ（２００ｇ/ｃｍ2）をかけながら窒素雰囲気下で７５０℃，２時間の条件にて焼鈍を行った。ついで、供試材（鋼板）上に５００ｇの分銅を落下させ、５分割するときの落下高さを調査した。
（判定基準）
◎：１０ｃｍ以下
○：１０ｃｍ超、１５ｃｍ以下
△：１５ｃｍ超、３０ｃｍ以下
×：３０ｃｍ超
【００４０】
＜打抜性＞
供試材に対して、１５ｍｍφスチールダイスを用いて、かえり高さが５０μｍに達するまで打ち抜きを行い、その打ち抜き数で評価した。
（判定基準）
◎：１００万回以上
○：５０万回以上、１００万回未満
△：１０万回以上、５０万回未満
×：１０万回未満
【００４１】
＜Ｔｉｇ溶接性＞
供試材を３０ｍｍの厚みになるように９．８ＭＰａ（１００ｋｇｆ/ｃｍ2）の圧力にて積層し、その端部に対して、次の条件でＴＩＧ溶接性を実施した。
・溶接電流：１２０Ａ
・Ａｒガス流量：６リットル/ｍｉｎ
・溶接速度：１０、２０、３０、４０、５０、６０、７０、８０、９０、１００ｃｍ/ｍ ｉｎ
（判定基準）
ブローホールの数が１ビードにつき５個以下を満足する最大溶接速度で優劣を判定した。
◎：６０ｃｍ/ｍｉｎ以上
○：４０ｃｍ/ｍｉｎ以上、６０ｃｍ/ｍｉｎ未満
△：２０ｃｍ/ｍｉｎ以上、４０ｃｍ/ｍｉｎ未満
×：２０ｃｍ/ｍｉｎ未満
【００４２】
＜耐水性＞
供試材を、沸騰水蒸気中に３０分暴露させ、外観変化を目視観察した。
（判定基準）
◎：変化なし
○：目視で若干の変色が認められる程度
△：目視で変色がはっきり認められる程度
×：被膜溶解
【００４３】
＜歪取り焼鈍後の外観＞
供試材に対して、Ｎ2雰囲気中にて７５０℃，２時間保持後、常温まで冷却した鋼板の 外観を目視観察した。
（判定基準）
◎：焼鈍後の外観が完全に均一な場合
○：焼鈍後の外観にムラが認められる場合
△：焼鈍後の外観に斑模様が認められる場合
×：焼鈍後の外観に顕著な斑模様が認められる場合
【００４４】
【表１−１】
0005598307.tif 000002
【００４５】
【表１−２】
0005598307.tif 000003
【００４６】
【表２】
0005598307.tif 000004
【００４７】
【表３】
0005598307.tif 000005
【００４８】
【表４】
0005598307.tif 000006
【００４９】
【表５】
0005598307.tif 000007
【００５０】
【表６】
0005598307.tif 000008
【００５１】
表２に示したとおり、本発明に従い得られた無機質絶縁被膜付き電磁鋼板はいずれも、耐食性、耐粉吹き性および打抜性に優れるのはいうまでもなく、歪取り焼鈍後の耐疵付き性、耐スティッキング性、Ｔｉｇ溶接性および耐水性に優れ、さらには歪取り焼鈍後の外観にも優れていた。
これに対し、Ｚｒ化合物が適正範囲から外れた比較例１，２は、耐食性、耐粉吹き性および焼鈍後耐疵付き性に劣っていた。特に比較例１は、焼鈍後外観にも劣っていた。
また、Ｓｉ化合物が下限に満たない比較例３は、耐食性に劣り、一方Ｓｉ化合物が上限を超えた比較例４は、耐粉吹き性、焼鈍後耐疵付き性に劣っていた。
さらに、硝酸化合物やシランカップリング剤、リン化合物を適正範囲を超えて多量に含有させた比較例５〜１１はいずれも、歪取り焼鈍後の耐水性に劣っていた。
【００５２】
実施例２
乾燥後の絶縁被膜の成分が表７−１，表７−２に示す割合になるように、Ｚｒ化合物、Ｂ化合物および板状シリカを含むＳｉ化合物、さらには硝酸化合物、シランカップリング剤、リン化合物や添加剤を、脱イオン水に添加し、処理液とした。なお、脱イオン水量に対する添加濃度は５０ｇ/ｌとした。
これらの各処理液を、板厚：０．５ｍｍの電磁鋼板〔A230（JIS C 2552（2000））〕から幅：１５０ｍｍ、長さ：３００ｍｍの大きさに切り出した試験片の表面にロールコーターで塗布し、熱風焼付け炉により表７−１，表７−２に示す焼付け温度（到達鋼板温度）で焼付けした後、常温に放冷して、絶縁被膜を両面に形成した。
【００５３】
かくして得られた無機質絶縁被膜付き電磁鋼板の耐食性、耐粉吹き性および打抜性について調べた結果を、表８に示す。
さらに、窒素雰囲気中にて７５０℃、２時間の歪取り焼鈍を行ったのちの耐疵付き性、耐スティッキング性、Ｔｉｇ溶接性、耐水性および歪取り焼鈍後の外観について調査を行い、得られた結果を表８に併記する。
なお、Ｂ化合物の種類は表９に示したとおりである。
また、各特性の評価方法は、実施例１の場合と同じである。
【００５４】
【表７−１】
0005598307.tif 000009
【００５５】
【表７−２】
0005598307.tif 000010
【００５６】
【表８】
0005598307.tif 000011
【００５７】
【表９】
0005598307.tif 000012
【００５８】
表８に示したとおり、本発明に従い得られた無機質絶縁被膜付き電磁鋼板はいずれも、耐食性、耐粉吹き性、耐疵付き性および打抜性に優れるのはいうまでもなく、歪取り焼鈍後の耐疵付き性、耐スティッキング性、Ｔｉｇ溶接性および耐水性に優れ、さらには歪取り焼鈍後の外観にも優れていた。
これに対し、Ｚｒ化合物が適正範囲から外れた比較例１，２は、耐食性、耐粉吹き性および焼鈍後耐疵付き性に劣っていた。特に比較例１は、焼鈍後外観にも劣っていた。
また、Ｂ化合物が下限に満たない比較例３は、耐食性、耐粉吹き性および焼鈍後耐疵付き性に劣り、一方Ｂ化合物が上限を超えた比較例４は、耐スティッキング性に劣っていた。
Ｓｉ化合物が下限に満たない比較例５は、耐食性に劣り、一方Ｓｉ化合物が上限を超えた比較例６は、耐粉吹き性、焼鈍後耐疵付き性に劣っていた。
さらに、硝酸化合物やシランカップリング剤、リン化合物を適正範囲を超えて多量に含有させた比較例７〜１３はいずれも、歪取り焼鈍後の耐水性に劣っていた。